(57)【要約】      （修正有）【課題】印刷面がポリ塩化ビニル系重合体やエチレン−酢酸ビニル系共重合体等のビニル系重合体等からなる被印刷物に対して、高速印字を行った場合においても、印刷物の濃度及び耐候性に優れ、且つインク組成物の吐出安定性にも優れる非水性インクジェット用黄色インク組成物を提供すること。【解決手段】顔料としてＣ．Ｉ．ピグメントイエロー１５０及びＣ．Ｉ．ピグメントイエロー８３を、質量ベースでＣ．Ｉ．ピグメントイエロー１５０／Ｃ．Ｉ．ピグメントイエロー８３＝５／５〜９／１となるように含有し、さらに顔料分散剤、樹脂、及び有機溶剤を含有する非水性インクジェット用黄色インク組成物。【選択図】なし【特許請求の範囲】
【請求項１】
Ｃ．Ｉ．ピグメントイエロー１５０及びＣ．Ｉ．ピグメントイエロー８３を、質量ベースでＣ．Ｉ．ピグメントイエロー１５０／Ｃ．Ｉ．ピグメントイエロー８３＝５／５〜９／１となるように含有し、さらに顔料分散剤、樹脂、及び有機溶剤を含有する非水性インクジェット用黄色インク組成物。
【請求項２】
上記樹脂として、アクリル系樹脂をインク組成物中に１〜１５質量％含有する請求項１に記載の非水性インクジェット用黄色インク組成物。
【請求項３】
上記有機溶剤として、プロピレンカーボネートとジエチレングリコールジアルキルエーテルを含有する請求項１または２に記載の非水性インクジェット用黄色インク組成物。
【請求項４】
インク組成物中にプロピレンカーボネートを５〜２５質量％、ジエチレングリコールジアルキルエーテルを、プロピレンカーボネートに対して質量ベースでジエチレングリコールジアルキルエーテル／プロピレンカーボネート＝３．０〜８．０となるように含有する請求項１〜３のいずれかに記載の非水性インクジェット用黄色インク組成物。
【請求項５】
ジエチレングリコールジアルキルエーテルがジエチレングリコールエチルメチルエーテル及び／又はジエチレングリコールジエチルエーテルである請求項１〜４のいずれかに記載の非水性インクジェット用黄色インク組成物。
【発明の詳細な説明】
【技術分野】
【０００１】
本発明は、印刷面が主としてポリ塩化ビニル系重合体やエチレン−酢酸ビニル系共重合体からなる大判の看板広告などを製造するのに適した非水性インクジェット用黄色インク組成物、及びそれを用いて得られる印刷物に関する。
【背景技術】
【０００２】
最近の看板広告では、鮮やかで洗練されたデザインのロゴや模様の他に、商品の外観や人物の顔といった写真調のものが増加している。さらに看板のサイズも、見る者に、より強いインパクトを与えるために、大判のものが非常に多く見受けられるようになっている。従来、看板広告を製作する方法として、ロゴの場合には着色シートを文字の形に切り抜いて貼り付けたり、写真調としたりする場合には各種印刷機を利用することが一般的であった。しかし、そのために、製作には多くの時間と手間を要し、また、印刷機等の大掛かりな設備が必要になるという問題があった。
そこで、鮮明な画像の看板をより簡単に製作するために、パーソナルコンピュータ上で創作したデザインを直接基材に印刷できるインクジェット方式を利用する試みが行なわれている。
【０００３】
インクジェット方式は、印刷用基材として利用できる材料の幅が広く、紙、ポリマー、金属、その他の硬質・軟質いずれの材料のシートにも手軽に印刷可能であるという特徴がある。とりわけ、屋外に設置される看板広告では、軽量で強度や耐久性に優れ、雨にも強く、さらに安価といった性能が要求されることから、それらの特性を有するポリマーシートに簡単に印刷できることは、非常に大きな利点となる。
それに加えて、最近では、印刷幅が２，０００ｍｍ以上の超ワイドフォーマットのインクジェットプリンターも登場し、これまで貼り合わせで対応してきた大判の印刷物が、一挙に印刷可能となるなど、ますます簡単に看板の製作ができるようになっている。
一般に、看板広告に用いられるポリマーシートとしてはターポリンがよく利用される。なお、ターポリンはポリエステルやポリアミドを芯材として、表裏にポリ塩化ビニル系重合体やエチレン−酢酸ビニル系共重合体等のビニル系重合体を積層した複合シートである。
【０００４】
これら複合シートに印字するインクジェット用インク組成物としては、有機溶剤（近年は環境に優しい有機溶剤）をベースとした非水性インクジェット用インク組成物が使用されている。非水性インクジェット用インク組成物は、複合シートの表面の素材であるポリ塩化ビニル系重合体やエチレン−酢酸ビニル系共重合体等のビニル系重合体に対して、良好な濡れ性、乾燥性、定着性等を有する材料を利用することが必要とされている。
このため、有機溶剤としてアルキレングリコールモノエーテルモノエステルと環状エステルを利用すること（特許文献１参照）、バインダー樹脂としてビニル系重合体、有機溶剤として環境に優しいポリアルキレングリコールジアルキルエーテルを特定量含有する有機溶剤を使用すること（特許文献２参照）、有機溶剤としてジエチレングリコールエチルメチルエーテル及びプロピレンカーボネートを特定量含有すること（特許文献３参照）が公知である。
しかし、近年、印字速度の高速化が要求されるようになっており、従来の非水性インクジェット用インク組成物（特に環境に優しい有機溶剤を使用した非水性インクジェット用インク組成物）を印字した場合、とりわけ黄色インク組成物においては、着色力が低いために印刷物の濃度が十分でなく、着色力を上げるために着色剤を多用するとインクの吐出安定性が低下することや、高着色力を有する着色剤を使用すると、印刷物の耐候性に劣るという問題が生じていた。
【先行技術文献】
【特許文献】
【０００５】
【特許文献１】特開２００５−２００４６９号公報
【特許文献２】国際公開第２００７／０７２８０４号
【特許文献３】国際公開第２０１５／０２０１２８号
【発明の概要】
【発明が解決しようとする課題】
【０００６】
本発明により解決しようとする課題は印刷物の濃度及び耐候性に優れ、且つインク組成物の吐出安定性にも優れる非水性インクジェット用黄色インク組成物を提供することである。
【課題を解決するための手段】
【０００７】
本発明者らは、上記の課題を解決するため鋭意研究した結果、特定の黄色顔料を複数種組み合わせることにより、上記課題を解決しうることを見出した。
すなわち、本発明は、
（１）Ｃ．Ｉ．ピグメントイエロー１５０及びＣ．Ｉ．ピグメントイエロー８３を、質量ベースでＣ．Ｉ．ピグメントイエロー１５０／Ｃ．Ｉ．ピグメントイエロー８３＝５／５〜９／１となるように含有し、さらに顔料分散剤、樹脂、及び有機溶剤を含有する非水性インクジェット用黄色インク組成物。
（２）上記樹脂として、アクリル系樹脂をインク組成物中に１〜１５質量％含有する（１）に記載の非水性インクジェット用黄色インク組成物。
（３）上記有機溶剤として、プロピレンカーボネートとジエチレングリコールジアルキルエーテルを含有する（１）または（２）に記載の非水性インクジェット用黄色インク組成物。
（４）インク組成物中にプロピレンカーボネートを５〜２５質量％、ジエチレングリコールジアルキルエーテルを、プロピレンカーボネートに対して質量ベースでジエチレングリコールジアルキルエーテル／プロピレンカーボネート＝３．０〜８．０となるように含有する（１）〜（３）のいずれかに記載の非水性インクジェット用黄色インク組成物。
（５）ジエチレングリコールジアルキルエーテルがジエチレングリコールエチルメチルエーテル及び／又はジエチレングリコールジエチルエーテルである（１）〜（４）のいずれかに記載の非水性インクジェット用黄色インク組成物。
【発明の効果】
【０００８】
本発明の非水性インクジェット用黄色インク組成物は、複数種の特定の黄色顔料、顔料分散剤、樹脂、及び有機溶剤を含有するものである。
これにより、印刷物の濃度及び耐候性に優れ、且つインク組成物の吐出安定性にも優れる非水性インクジェット用黄色インク組成物を提供することができる。
【発明を実施するための形態】
【０００９】
（顔料）
本発明の非水性インクジェット用黄色インク組成物を構成する顔料としては、Ｃ．Ｉ．ピグメントイエロー１５０及びＣ．Ｉ．ピグメントイエロー８３を必須成分とし、その比率は、質量ベースでＣ．Ｉ．ピグメントイエロー１５０／Ｃ．Ｉ．ピグメントイエロー８３＝５／５〜９／１であり、好ましくは６／４〜８／２である。この両成分を上記比率で含有することにより、インク組成物の吐出安定性、印刷物の濃度、及び耐候性がすべて良好となる。上記比率が５／５未満の場合、印刷物の耐候性が低下する可能性があり、上記比率が９／１を超えると、インク組成物の吐出安定性が低下する可能性がある。
本発明の非水性インクジェット用黄色インク組成物を構成する顔料の使用量は、非水性インクジェット用黄色インク組成物全量に対して好ましくは１．０〜１０．０質量％であり、より好ましくは１．５〜７．０質量％であり、さらに好ましくは２．０〜３．０質量％である。顔料の使用量が１．０質量％より少ないと着色力が十分でない傾向があり、一方１０．０質量％より多くなると粘度が上昇し、インクの流動性が低下する傾向がある。
また、非水性インクジェット用黄色インク組成物を下記の条件で測定したＯＤ値を１．０以上とすることが好ましく、１．５以上とすることがさらに好ましい。
なお、これらの性能が低下せず、かつ色相に問題がない範囲内で、従来から非水性インクジェット用インク組成物に使用されている公知の無機顔料や有機顔料等を使用することもできる。
従来公知の無機顔料の具体例としては、カーボンブラック、酸化チタン、亜鉛華、酸化亜鉛、リトポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ビリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が例示できる。
有機顔料の具体例としては、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系等の有機顔料が挙げられ、具体的な例をカラーインデックスで示すと、ピグメントブラック７、ピグメントブルー１５、１５：１、１５：３、１５：４、１５：６、６０、ピグメントグリーン７、３６、ピグメントレッド９、４８、４９、５２、５３、５７、９７、１２２、１４９、１６８、１７７、１７８、１７９、２０６、２０７、２０９、２４２、２５４、２５５、ピグメントバイオレット１９、２３、２９、３０、３７、４０、５０、ピグメントイエロー１２、１３、１４、１７、２０、２４、７４、８６、９３、９４、９５、１０９、１１０、１１７、１２０、１２５、１２８、１３７、１３８、１３９、１４７、１４８、１５１、１５４、１５５、１６６、１６８、１８０、１８５、ピグメントオレンジ３６、４３、５１、５５、５９、６１、７１、７４等が挙げられる。
【００１０】
（顔料分散剤）
次に、本発明の非水性インクジェット用黄色インク組成物を構成する顔料分散剤としては、イオン性または非イオン性の界面活性剤や、アニオン性、カチオン性またはノニオン性の高分子化合物等が使用できる。特にインク組成物の吐出安定性、印刷物の濃度、及び耐候性をバランス良く向上させる観点から、アニオン性、カチオン性またはノニオン性の高分子化合物の顔料分散剤が好ましく、さらにカルボジイミド基含有高分子化合物、アジスパー（味の素ファインテクノ社製）、ＳＯＬＳＰＥＲＳＥ(ルーブリゾール社製)、ＤＩＳＰＥＲＢＹＫ(ビックケミー社製)、エフカ(エフカアディティブズ社製)等が好ましい。これら顔料分散剤は１種または２種以上を混合して使用できる。  
なお、上記顔料分散剤は、顔料の種類、使用する有機溶剤の種類に応じて適宜選択して使用する。
【００１１】
（樹脂）
本発明の非水性インクジェット用黄色インク組成物を構成する樹脂としては、有機溶剤に可溶な（メタ）アクリレートからなる重合体及びその共重合体などが挙げられる。そのような（メタ）アクリレートとしては、例えば、エチル、プロピル、またはブチル（メタ）アクリレートなどのアルキル（メタ）アクリレート；ヒドロキシメチル、ヒドロキシエチル、ヒドロキシプロピル、ヒドロキシブチル、ヒドロキシペンチル（メタ）アクリレートなどのヒドロキシアルキル（メタ）アクリレートなどが挙げられる。
使用されるアクリル系樹脂の具体例としては、三菱レイヨン社製のＢＲ−６０、ＢＲ−６４、ＢＲ−７５、ＢＲ−７７、ＢＲ−８３、ＢＲ−８７、ＢＲ−８８、ＢＲ−９０、ＢＲ−９３、ＢＲ−９５、ＢＲ−１０５、ＢＲ−１０６、ＢＲ−１０７、ＢＲ−１０８、ＢＲ−１１３、ＢＲ−１１５、ＢＲ−１１６等が挙げられる。
これらのアクリル系樹脂は、単独で用いてもよく、また２種類以上を組み合わせて用いてもよい。
【００１２】
アクリル系樹脂の使用量は、非水性インクジェット用黄色インク組成物全量に対して好ましくは１．０〜１５．０質量％で、より好ましくは２．０〜１２．０質量％、さらに好ましくは３．０〜１０．０質量％である。
アクリル系樹脂の合計使用量が１質量％未満では基材との定着性が十分でなく、滲みが発生する可能性があり、一方１５．０質量％を超えると固形分が増え過ぎるため、吐出安定性が低下する可能性がある。
【００１３】
なお、これらの性能が低下しない範囲内で、上記アクリル系樹脂以外の樹脂、例えば、ケトン系樹脂、ポリ塩化ビニル系樹脂、塩化ビニル−酢酸ビニル系樹脂及びエチレン−酢酸ビニル系樹脂、スチレン−アクリル系樹脂、スチレン−マレイン酸系樹脂、ロジン系樹脂、ロジンエステル系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂等を併用することも可能である。
【００１４】
（有機溶剤）
本発明の非水性インクジェット用黄色インク組成物を構成する有機溶剤としては特に限定されないが、ジエチレングリコールジアルキルエーテル及びプロピレンカーボネートを含有することが好ましい。中でも、ジエチレングリコールジアルキルエーテルとしては、ジエチレングリコールジエチルエーテルやジエチレングリコールジメチルエーテルを使用できる。
プロピレンカーボネートの含有量としては、非水性インクジェット用黄色インク組成物中に好ましくは５．０〜２５．０質量％、乾燥性をより向上させる点においてより好ましくは５．０〜２０．０質量％、特に好ましくは、５．０〜１５．０質量％を使用する。
ジエチレングリコールジアルキルエーテルの含有量としては、非水性インクジェット用黄色インク組成物中に好ましくは４０．０〜８０．０質量％を使用する。
さらに、ジエチレングリコールジアルキルエーテルがプロピレンカーボネートに対してジエチレングリコールジアルキルエーテル／プロピレンカーボネート＝３．０〜８．０となるように使用されることが好ましく、さらに、５．０〜８．０とすることがより好ましい。
ジエチレングリコールジアルキルエーテル及びプロピレンカーボネートを併用することにより、高速印字を行った場合においても、濡れ性、定着性、ベタ埋まりに優れ、且つ吐出安定性にも優れたものになる。
【００１５】
また、乾燥性を調整するために、ジエチレングリコールジアルキルエーテル以外の引火点５０〜１５０℃のアルキレングリコール誘導体を併用することができる。
このような引火点５０〜１５０℃のアルキレングリコール誘導体としては、エチレングリコールジエチルエーテル、エチレングリコールジメチルエーテル、トリエチレングリコールジメチルエーテル、トリエチレングリコールジエチルエーテル、テトラエチレングリコールジメチルエーテル等の（ポリ）エチレングリコールジアルキルエーテル、プロピレングリコールジメチルエーテル、プロピレングリコールジエチルエーテル、ジプロピレングリコールジメチルエーテル、ジプロピレングリコールジエチルエーテル、プロピレングリコールジエチルエーテル、テトラプロピレングリコールジメチルエーテル等の（ポリ）プロピレングリコールジアルキルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル等の（ポリ）ポリプロピレングリコールモノアルキルエーテル、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート等の（ポリ）プロピレングリコールモノアルキルエーテルモノアルキルエステル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル、テトラエチレングリコールモノブチルエーテル等の（ポリ）エチレングリコールモノエーテル、エチレングリコールモノメチルアセテート、エチレングリコールモノエチルアセテート、エチレングリコールモノブチルアセテート、ジエチレングリコールモノメチルアセテート、トリエチレングリコールモノメチルアセテート等の（ポリ）エチレングリコールモノエステル、エチレングリコールジアセテート、ジエチレングリコールジアセテート、トリエチレングリコールジアセテート等の（ポリ）エチレングリコールジエステル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、ジエチレングリコールプロピルエーテルアセテート、トリエチレングリコールモノブチルエーテル、トリエチレングリコールエチルエーテルアセテート、トリエチレングリコールブチルエーテルアセテート等の（ポリ）エチレングリコールモノエーテルモノエステル等が例示できる。
また、有機溶剤の総量は、全黄色インク組成物中において７０．０〜９０．０質量％を占める量であることが好ましい。上記総量が９０．０質量％を超える場合には、得られるインクの印字適性が低下し、一方、総量が７０．０質量％未満の場合にはインクの粘度上昇を誘引し、ノズルからのインクの吐出性が低下する傾向があるので好ましくない。
【００１６】
（その他成分）
さらに、本発明の非水性インクジェット用黄色インク組成物には、本発明による効果を損なわない範囲において、必要に応じて、他の樹脂を添加でき、さらに界面活性剤、可塑剤、表面調整剤、紫外線防止剤、光安定化剤、酸化防止剤等の種々の添加剤を使用することができる。
【００１７】
〔非水性インクジェット用黄色インク組成物の製造〕
次に、これらの材料を用いて本発明の非水性インクジェット用黄色インク組成物を製造する方法について説明する。
本発明の非水性インクジェット用黄色インク組成物は、例えば、湿式サーキュレーションミル、ビーズミル、ボールミル、サンドミル、アトライター、ロールミル、ＤＣＰミル、アジテータ、ヘンシェルミキサー、コロイドミル、超音波ホモジナイザー、高圧ホモジナイザー（マイクロフルイダイザー、ナノマイザー、アルティマイザー、ジーナスＰＹ、ＤｅＢＥＥ２０００等）、パールミル等の分散機を使用して分散混合し、非水性インクジェット用黄色インク組成物の粘度が２〜１０ｍＰａ・ｓとなるように調整して得ることができる。
本発明の非水性インクジェット用黄色インク組成物中における全有機溶剤の含有量は、黄色インク組成物全量から、バインダー樹脂、顔料、顔料分散剤、必要により使用するその他の添加剤の合計量を差し引いた量であるが、インク粘度が前記範囲内になるように適宜変更するのが好ましい。
このようにして得られた本発明の非水性インクジェット用黄色インク組成物は、少なくとも表面層が塩化ビニル系重合体やエチレン−酢酸ビニル系共重合体等からなる基材に、上記非水性インクジェット用黄色インク組成物を用いてインクジェット用プリンターで使用することができる。
【００１８】
〔用途〕
本発明の非水性インクジェット用黄色インク組成物は周知の用途に使用することができるが、なかでも非吸収性材料からなる基材の表面層に対して使用する場合に適している。非吸収性材料としては金属、樹脂、セラミック等があるが、中でも樹脂を基材とする表面層に対して使用すること、さらに、該樹脂としてポリ塩化ビニル系重合体またはエチレン−酢酸ビニル系共重合体からなる表面層に対して使用することが、ベタ埋まり、ベタ付き等の印刷性等の点において好ましい。
【実施例】
【００１９】
以下に実施例を挙げて本発明をさらに詳細に説明するが、本発明はこれらの実施例のみに限定されるものではない。なお、特に断りのない限り、「％」は「質量％」を、「部」は質量部を意味する。
以下の実施例、比較例で使用した材料は次の通りである。
＜顔料＞
Ｇ０１  ：レバスクリーンイエローＧ０１（ランクセス社製、Ｃ．Ｉ．ピグメントイエロ          ー１５０）
ＨＲ０４：ノバパームイエローＨＲ０４（クラリアント社製、Ｃ．Ｉ．ピグメントイエロ          ー８３）
＜顔料分散剤＞
ＰＢ８２２：アジスパーＰＢ８２２（味の素ファインテクノ社製）
＜アクリル系樹脂＞
ＢＲ−８７：ダイヤナールＢＲ−８７（三菱レイヨン社製、ガラス転移温度１０５℃、質            量平均分子量２５，０００）
＜溶剤＞
ＤＥＤＧ：ジエチレングリコールジエチルエーテル
ＥＤＭ  ：ジエチレングリコールエチルメチルエーテル
ＰＣ    ：プロピレンカーボネート
ＤＰＭＡ：ジプロピレングリコールメチルエーテルアセテート
【００２０】
＜非水性インクジェット用黄色インク組成物の製造＞
表１の配合（各材料の配合比率は質量％である）に従い、各材料を撹拌混合した後、ビーズミルを用いて練肉し、実施例１〜４及び比較例１〜５の非水性インクジェット用黄色インク組成物を得た。
【００２１】
（印刷方法及び印刷物）
市販のインクジェット用プリンターに実施例１〜４及び比較例１〜５の非水性インクジェット用黄色インク組成物を装填し、ポリ塩化ビニルシートに高速印字モードにてベタ印刷を行い、実施例１〜４及び比較例１〜５の印刷物を得た。
【００２２】
＜評価＞
実施例１〜４及び比較例１〜５の非水性インクジェット用黄色インク組成物を使用した印刷物について、下記の特性を評価した。下記評価において、Ａ、Ｂが実用レベルで、Ｃ、Ｄは製品としての使用に差し支えるレベルである。
（粘度）
実施例１〜４及び比較例１〜５の各非水性インクジェット用黄色インク組成物の２５℃における粘度を粘度計（東機産業社製  ＲＥ１００Ｌ型）を用いて測定した。
【００２３】
（吐出安定性）
実施例１〜４及び比較例１〜５の各非水性インクジェット用黄色インク組成物を用いてポリ塩化ビニルシート（商品名「カプジェット  グロスバーナー」、フィルムルックス社製）に印刷を行い、印刷されない部分が発生する枚数で評価した。
評価基準
Ａ：印刷されない部分が７１枚目以降に発生するか、印刷されない部分が１００枚目まで    は発生しない
Ｂ：印刷されない部分が５１枚目〜７０枚目で発生する
Ｃ：印刷されない部分が３１枚目〜５０枚目で発生する
Ｄ：印刷されない部分が３０枚目までに発生する
【００２４】
（ＯＤ値）
実施例１〜４及び比較例１〜５の各非水性インクジェット用黄色インク組成物を、０．１５ｍｍメヤバーを用いて塩ビメディアに展色後、分光光度計（商品名「Ｓｐｅｃｔｒｏ  Ｅｙｅ」、エックスライト社製）を用いて、ＯＤ値の測定を行った。
【００２５】
（耐候性）
実施例１〜４及び比較例１〜５の各非水性インクジェット用黄色インク組成物を、０．１５ｍｍメヤバーを用いて塩ビメディアに展色後、耐候性試験機（商品名「Ｑ−ＳＵＮ」、Ｑ−Ｌａｂ社製）を用いて１０００時間試験を行ない、分光光度計（商品名「Ｓｐｅｃｔｒｏ  Ｅｙｅ」、エックスライト社製）を用いて色差（ΔＥ）を測定し、耐候性の評価を行った。
評価基準
Ａ：ΔＥが１０未満
Ｂ：ΔＥが１０以上２０未満
Ｃ：ΔＥが２０以上４０未満
Ｄ：ΔＥが４０以上
【００２６】
【表１】
2018028032.tif 000002
【００２７】
表１に示された実施例１〜４の結果によれば、非水性インクジェット用黄色インク組成物として本発明の組成に沿ったものであれば、黄色インク組成物の粘度がインクジェット用として適切である。また、顔料濃度を２％まで低下させてもＯＤ値１．２を維持できるため、着色力に優れる。加えて、耐候性と吐出安定性に優れて、各種の性質においてバランスがとれたインクを得ることができる。
これに対して、Ｃ．Ｉ．ピグメントイエロー８３を使用しない比較例１によると、ＯＤ値１．２となるように顔料濃度を調整したとき、吐出安定性に劣っていた。比較例１から顔料濃度を低下させた比較例２によると、耐候性と吐出安定性は良好であるが、ＯＤ値は０．９と低下した。Ｃ．Ｉ．ビグメントイエロー１５０を使用せず、ＯＤ値を１．２以上とした比較例３及び４においては、耐候性と吐出安定性を両立できなかった。また、Ｃ．Ｉ．ピグメントイエロー１５０とＣ．Ｉ．ピグメントイエロー８３の両方を使用し、かつそれらの質量比が小さい比較例５によると、ＯＤ値１．２となるように顔料濃度を調整したとき、耐候性に劣っていた。